(57)【特許請求の範囲】
【請求項１】
フレキシブルな薄膜ガラスであって、前記薄膜ガラス同士を重ね合わせたとき、接触面に空隙をもたせる様表面処理され、
当該表面処理が、前記薄膜ガラス表面への、無機酸化物微粒子を含有する水性シリカゾルを含有する組成物の塗布・乾燥による被膜の形成であり、かつ、
前記無機酸化物微粒子の粒径が、１μｍ以下であることを特徴とする薄膜ガラス。
【請求項２】
前記表面処理された薄膜ガラス表面の表面粗さＲｚが２ｎｍ以上であることを特徴とする請求項１に記載の薄膜ガラス。
【請求項３】
前記無機酸化物微粒子が、珪素酸化物であることを特徴とする請求項１または請求項２に記載の薄膜ガラス。
【請求項４】
前記水性シリカゾルを含有する組成物から形成される被膜が、耐熱性かつ透明な被膜であることを特徴とする請求項１〜３のいずれか１項に記載の薄膜ガラス。
【請求項５】
請求項１〜４のいずれか１項に記載の薄膜ガラスを製造する薄膜ガラスの製造方法であって、前記薄膜ガラスへの前記水性シリカゾルを含有する組成物の塗布・乾燥がロールツーロール生産ラインの中で行われることを特徴とする薄膜ガラスの製造方法。
【請求項６】
薄膜ガラスをロール状に巻き取る薄膜ガラスの巻き取り方法であって、薄膜ガラス同士を重ね合わせたとき、接触面に空隙をもたせるように表面処理された薄膜ガラスを用い、
当該表面処理が、前記薄膜ガラス表面への、無機酸化物微粒子を含有する水性シリカゾルを含有する組成物の塗布・乾燥による被膜の形成であり、かつ、
前記無機酸化物微粒子の粒径が、１μｍ以下であることを特徴とする薄膜ガラスの巻き取り方法。
【発明の詳細な説明】
【技術分野】
【０００１】
本発明は、プラスチックシートや合紙等の挿入物なしで薄膜ガラス同士のくっつきをなくし、ガラス単独での巻き取りを可能としたフレキシブルな薄膜ガラスに関する。
【背景技術】
【０００２】
バリア性確保のために使用されるガラスはフレキシブルな機能をもたせるために、ガラスの肉薄化が進んでいる。
【０００３】
しかしながら、ガラスフィルムを製造する際に、ガラスフィルム同士を積み重ねたり、また薄膜ガラスの場合ロールに巻き取ると、ガラス同士が密着し表面に傷が付いたり、ブロッキングを起こしてしまう。これを防ぐために、ガラスの場合には、プラスチックフィルムを重ね合わせた状態でガラスフィルムを巻き取っている（例えば、特許文献１，特許文献２）。
【０００４】
また、高バリア性かつフレキシブル性をもたせるためには、ガラスフィルムを樹脂でラミネートしなければ充分な強度が得られない（特許文献３、特許文献４）。
【０００５】
更に積層したガラス同士のブロッキング防止には、合紙を挿入したり（特許文献５、特許文献６）、また、粉を撒く（特許文献７）等の手段がとられている。
【先行技術文献】
【特許文献】
【０００６】
【特許文献１】特開２００１−９７７３３号公報
【特許文献２】特開２００１−１１３６３１号公報
【特許文献３】特開２００２−２９９０４１号公報
【特許文献４】特開２００８−２７３２１１号公報
【特許文献５】特開２００９−１８４７０４号公報
【特許文献６】特開２００８−２９６９３８号公報
【特許文献７】特開２００５−２７２１９号公報
【発明の概要】
【発明が解決しようとする課題】
【０００７】
本発明の目的は、プラスチックシートや合紙等の挿入物なしでフレキシブルな薄膜ガラス同士のくっつきをなくし、ガラス単独での巻き取りが可能になると共に、ガラスと搬送ロールとの密着を防止して、薄膜ガラスを搬送・巻き取りする工程を含む薄膜ガラスの製造工程をロールツーロールで行うことにある。また、薄膜ガラスを基材とした種々の薄膜デバイスの製造についても合紙等の挿入物なしでロールツーロール行うことを可能とする。
【課題を解決するための手段】
【０００８】
本発明の上記課題は以下の手段により達成される。
【０００９】
１．フレキシブルな薄膜ガラスであって、前記薄膜ガラス同士を重ね合わせたとき、接触面に空隙をもたせる様表面処理され、
当該表面処理が、前記薄膜ガラス表面への、無機酸化物微粒子を含有する水性シリカゾルを含有する組成物の塗布・乾燥による被膜の形成であり、かつ、
前記無機酸化物微粒子の粒径が、１μｍ以下であることを特徴とする薄膜ガラス。
【００１０】
２．前記表面処理された薄膜ガラス表面の表面粗さＲｚが２ｎｍ以上であることを特徴とする前記１に記載の薄膜ガラス。
【００１３】
３．前記無機酸化物微粒子が、珪素酸化物であることを特徴とする前記１または２に記載の薄膜ガラス。
【００１４】
４．前記水性シリカゾルを含有する組成物から形成される被膜が、耐熱性かつ透明な被膜であることを特徴とする前記１〜３のいずれか１項に記載の薄膜ガラス。
【００１５】
５．前記１〜４のいずれか１項に記載の薄膜ガラスを製造する薄膜ガラスの製造方法であって、前記薄膜ガラスへの前記水性シリカゾルを含有する組成物の塗布・乾燥がロールツーロール生産ラインの中で行われることを特徴とする薄膜ガラスの製造方法。
【００１６】
６．薄膜ガラスをロール状に巻き取る薄膜ガラスの巻き取り方法であって、薄膜ガラス同士を重ね合わせたとき、接触面に空隙をもたせるように表面処理された薄膜ガラスを用い、
当該表面処理が、前記薄膜ガラス表面への、無機酸化物微粒子を含有する水性シリカゾルを含有する組成物の塗布・乾燥による被膜の形成であり、かつ、
前記無機酸化物微粒子の粒径が、１μｍ以下であることを特徴とする薄膜ガラスの巻き取り方法。
【発明の効果】
【００１７】
薄膜ガラス同士の密着力を低下させる処理を行うことにより、薄膜ガラスをプラスチックシートや合紙等の挿入物なしでガラス単独での巻き取りが可能とし、ガラスと搬送ロールとの密着を防止して、薄膜ガラスを搬送・巻き取りする工程を含む薄膜ガラスの製造をロールツーロールで行うことが可能となった。また、薄膜ガラスを基材とした種々の薄膜デバイスの製造についてもロールツーロールで行うことを可能とする。
【図面の簡単な説明】
【００１８】
【図１】薄膜ガラスをロールツーロールで製造する工程の一例を示す概略模式図である。
【発明を実施するための形態】
【００１９】
以下本発明を実施するための形態について詳細に説明する。
【００２０】
本発明は、フレキシブルな薄膜ガラスであって、前記薄膜ガラス同士を重ね合わせたとき、接触面に空隙をもたせるよう表面処理を行った薄膜ガラスに関する。
【００２１】
ガラスは一般的に知られているように、有機高分子等に比べ凝集エネルギー密度、また自由体積分率等も小さいことからガスバリア性に優れている。また、透明性が高いことから光学的な用途に非常に適している。しかし、無機物質であるため脆いことが最大の欠点であり、強度を確保するため厚い剛性が高い基板として用いられている。
【００２２】
これに対し、薄膜ガラスとは、厚みが、２００μｍ以下、好ましくは、３０〜１５０μｍの極めて厚みが薄いガラスをいい、薄膜であることによって可撓性を有し、薄く曲げられることが特徴であり、例えば、ロール状に巻き取ることも可能である。
【００２３】
例えば、１００μｍの厚みをもつ薄膜ガラスの場合曲率半径として１００ｍｍ以下の曲げが可能である。
【００２４】
しかしながら、ガラスの表面の平滑性は、その製法によっても異なるが、表面粗さ（十点平均粗さ）Ｒｚで表すと１．５ｎｍレベルに達する平滑な鏡面である。これにより、ガラス同士を重ね合わせたガラス同士の面接触環境では境膜の空気が抜けることにより容易に貼り付く所謂ブロッキング現象を起こしてしまう（実際には全面が貼り付くのではなく部分的にブロッキングする）。
【００２５】
従って、薄膜ガラスの場合でも全く同様であり、例えば、巻きとりを単独で行うと、薄膜ガラス同士が重なった接触面において境膜の空気が抜けることでくっつきを起こし所謂ブロッキング現象を起こし、破断、また表面に損傷を与えてしまう。これは巻き取りの場合は勿論のこと、薄膜ガラスを重ねて配置する場合も同様である。
【００２６】
従って、前記特許文献３においては、さらにフレキシブル性をもたせるためもあるが、薄膜ガラスを樹脂でラミネートしている。また、積層したガラス同士のブロッキングを防止するために、前記特許文献５、６等の記載のように、合紙を挿入することはよく知られている。また、特許文献７に記載の如く粉を撒く等の方法がとられている場合もある。
【００２７】
薄膜ガラスの場合、ロール形態に巻き取ったり、ロール形態で保管したりすることが可能であるが、例えばＰＥＴフィルム等の合紙を用いてこれを薄膜ガラスと一緒にロールに巻きとることがブロッキング防止するため必要とされている。
【００２８】
本来巻き取りは、層間の境膜空気をなるべくなくし、層間の滑りを極力抑えることが要求される。これは長尺の巻き取りを行う上で巻きずれ、巻き締まり抑制のため必要である。しかし、これはフィルム等の樹脂帯状物また紙の場合に云えることであり、フィルムは靱性にも富み、また、剛性率も低めであり、巻き取り張力の幅手の偏在による破断等が発生しない前提でなし得る。
【００２９】
前記のように、十点平均粗さＲｚで表すと１．５ｎｍレベルに達するガラスを用いた場合、ガラスを重ねると通常はくっついてしまう（比較的簡単に剥がれる）。従って、薄膜ガラスをロールに巻き取ったり、多数枚重ね合わせたりすると、ガラス同士が貼り付きを起こし簡単に剥がすことが出来ず、所謂ブロッキング現象を起こしてしまう。
【００３０】
薄膜ガラス表面は、表面粗さを十点平均粗さＲｚで表すと１．５ｎｍレベルに達する平滑な鏡面であるため、分子間力が強く働く、分子同士が０．５ｎｍ（５Å）以下に接近するので、ガラス表面同士において分子間力が働いてくる領域となり、強くくっついて（貼り付いて）しまう。
【００３１】
例えば、表面が粗い基材でも基材間に水滴を垂らすと強く貼り付くのは、基材同士の接触面に空隙（境膜の空気）がなくなり基材表面の分子と水の分子間に引き合う力が働いて貼りつくのであり、分子間力自体は弱い力であるが、広い面積でこれが作用することで基材同士は強い力でくっついてしまう。
【００３２】
この様に境膜の空気（空隙）がなくなり、分子間力が強くなることで、薄膜ガラス同士が貼り付きやくすなるため、ブロッキングを起こしたり、またずれが起こらず傷が表面についたりすると考えられる。
【００３３】
また、薄膜ガラスを巻きとり、搬送する工程を考えてみると、巻き取りはシビアに種々の応力が掛かる現象であり、搬送に影響を与える因子として、ウェブ自体の張力、その幅手の偏在、侵入位置、角度ずれ変化（侵入するウェブの位置ずれや角度ずれを補正する制御機能を持ち合わせる）等いろいろの要因が挙げられる。
【００３４】
ガラスは脆性材料であり、従って前記のくっつきに加えて、靱性自体が小さいことから、そのエッジ（端部）の状態にも強度自体は左右され、エッジへの応力集中で容易に破断する特性がある。
【００３５】
また、くっつきや貼り付きのためにロールに巻き取る場合等、適度な巻き締まりが起こらずこの面でも巻き取り方向に張力が偏在することによる破断等が起きてしまう。
【００３６】
靭性（じんせい）とは、材料の粘り強さをしめす性質であり、材料に力を加えると初めは弾性的に変形し、その後、塑性（外力を除いても元の形に戻らない性質）的に変形し、ついに破断するが、この間に費やされたエネルギーが大きいほど靭性が大きいという。ガラスは靱性自体が小さいことから、材質の粘り強さがなく、外力によって破壊されやすい性質をもっている。
【００３７】
実際の巻き取りにおいては、自身の位置ずれ要素が生じると、層間のブロッキングが起こっている状況下ではガラスエッジへの集中応力が生じ、すぐ破断しやすい。
【００３８】
以上の薄膜ガラスにおける課題を防止するために、本発明においては、前記薄膜ガラス同士を重ね合わせたとき、接触面に空気境膜（空隙）を形成させる手段を設けることが課題解決に繋がると考え以下の手段を見出した。
【００３９】
即ち、前記薄膜ガラスの接触面における前記空隙は、薄膜ガラス表面に、表面処理を行って微細な凹凸構造を形成させることにより形成され、且つ、この空隙は、少なくとも前記分子間力が強く働く領域を超えた、２ｎｍ以上の空隙であることが好ましい。
【００４０】
本発明において前記の空隙は、好ましくは２ｎｍ以上であり、更に好ましくは前記分子間力が全く作用しない４０ｎｍ以上であり、また、好ましくは２００ｎｍ以下である。２００ｎｍ以上の空隙をもたせるよう表面処理した薄膜ガラスは、薄膜ガラス自体の透明性が光散乱により妨害され、光の透過性が損なわれる。
【００４１】
この空隙（距離）を確保するため、本発明においては、薄膜ガラスを表面処理することによって、表面粗さを十点平均粗さＲｚで定義したとき、Ｒｚが２ｎｍ以上の表面とすることが好ましい。好ましくはＲｚは４０ｎｍ以上であり、また、２００ｎｍ以下が好ましい。２００ｎｍ以上の場合光の散乱が起こり薄膜ガラスの透明性が低下する。
【００４２】
厳密にいえば、表面粗さを評価する数値のうち十点平均粗さＲｚで定義される数値は、の値は空隙そのものではないが、十点平均粗さＲｚとは基準面積を抜き取り、抜き取り部分の最も高い山頂から５番目までの山頂の標高の絶対値の平均値と、最も低い谷底から５番目までの谷底の標高の絶対値の平均値の和であることから、前記空隙を近似するものと考えている。
【００４３】
従って、薄膜ガラス表面の表面粗さをこのような十点平均粗さとすることで、薄膜ガラス同士を重ね合わせたとき空隙が確保され、接触面において形成される空隙（空気境膜）はこの表面粗さ（十点平均粗さ）を反映する。
【００４４】
十点平均粗さ（Ｒｚ）とは、ＪＩＳ  Ｂ  ０６０１に規定された数値であり、例えば、触針法もしくは光学的方法等が挙げられるが、本発明においては、原子間力顕微鏡（ＡＦＭ）を用いたエスアイアイテクノロジー製測定装置を用いた。
ステーション（コントローラー）：ＮａｎｏＮａｖｉII
ユニット（測定部）：ＳＰＡ−４００
カンチレバー：ＳＩ−ＤＦ２０
測定モードはＤＦＭ（ダイナミックフォースモード）
薄膜ガラス表面に施される表面処理としては、例えば、薄膜ガラスをエッチング（ドライ、ウェット）等することで表面を荒らすことによってもよい。また、サンドブラスト等による表面加工をもちいてもよい。これらの表面処理によっても本発明の効果を得ることができる。
【００４５】
本発明において、薄膜ガラス表面に施される表面処理として、薄膜ガラス上に水性シリカゾルを含有する組成物を塗布・乾燥して形成される被膜（層）を設けることが好ましく、この被膜は耐熱性かつ透明な被膜であることが好ましい。
【００４６】
表面処理によって、薄膜ガラス表面にこの様な組成物を塗布することによって凹凸構造を形成することで、以降、合紙の使用、また、ラミネート等を行わずに、搬送、巻き取り等のハンドリングを容易に行うことが可能である。
【００４７】
本発明の水性シリカゾルを含有する組成物に用いる水性シリカゾルについて以下説明する。
【００４８】
表面処理として、薄膜ガラス上に形成される被膜（層）を形成するためのコーティング組成物の構成成分としての水性シリカゾルについて説明する。水性シリカゾルは、リチウムシリケート及び／又は加水分解性ケイ素化合物を水系で分散あるいは加水分解（また重縮合）により得られる均一、かつ、安定した水性シリカゾルである。ここに、水系で分散あるいは加水分解するという意味は、本発明組成物全体の１０％以下の有機溶媒が存在してもよいということを意味する。
【００４９】
リチウムシリケート及び／又は加水分解性ケイ素化合物から水系で均一、かつ、安定した水性シリカゾルを調製する手段の１つとしては、本発明組成物全体に有機溶媒が１０％以下となる量の有機溶媒にリチウムシリケート及び／又は加水分解性ケイ素化合物を溶解し、触媒の存在下に加水分解する方法がある。
【００５０】
加水分解は、有機溶媒にリチウムシリケート及び／又は加水分解性ケイ素化合物を予め溶解させておくことにより、加水分解時に水との急激な反応が阻止され、シリカ（ＳｉＯ２）の析出や反応生成物の白濁化が阻止され、均一、かつ、安定した水性シリカゾルが得られる。この反応において、有機溶媒が逆に多くなっても加水分解反応は同様に生起するため、有機溶媒量の管理は重要である。一般に、最終組成物中に有機溶媒が１０％以下になるように管理する。使用される有機溶媒としてはメタノール、エタノールなどのアルコール類が好ましい。
【００５１】
水系で均一、かつ、安定した水性シリカゾルを調製する他の手段としては、有機溶媒を使用しない方法がある。この場合、水中に触媒を均一に溶解した溶液を調製し、この中にリチウムシリケート及び／又は加水分解性ケイ素化合物を添加することによって得られる。
【００５２】
本発明において使用される加水分解性ケイ素化合物は、下記一般式（１）で示される。
【００５３】
【化１】
0005515829.tif 000002
【００５４】
式中、Ｘは、ハロゲン原子、炭素原子数１〜８のアルコキシ基、アルコキシアルキル基、アルキル基およびアリール基を表し、これらは同一であってもことなっていてもよい。ｎは０または正の整数を表す。
【００５５】
上記一般式（１）で示される加水分解性ケイ素化合物は、式中ｎが１〜１０のものが好ましい。具体的には四塩化ケイ素（ＳｉＣｌ４）、テトラエチルシリケート（Ｓｉ（ＯＥｔ）４）、テトラメチルシリケート（Ｓｉ（ＯＭｅ）４）及びこれらアルキルシリケートの縮合物例えばテトラエチルシリケートの５重体（商品名エチルシリケート４０、コルコート（株）製）などを挙げることができる。
【００５６】
本発明において、加水分解性ケイ素化合物の使用量は、全組成物中シリカ換算で固形分として１〜１０質量％の範囲の使用が好ましい。
【００５７】
前記リチウムシリケート及び／又は加水分解性ケイ素化合物を、分散あるいは加水分解する方法は以下のように行う。即ち、所定量の有機溶媒にリチウムシリケート及び／又は加水分解性ケイ素化合物を、所定の固形分濃度になる量を溶解して均一な溶液とし、触媒の存在下に分散あるいは加水分解する。
【００５８】
また、有機溶媒を使用しない場合は、水と触媒の均一溶液に、リチウムシリケート及び／又は加水分解性ケイ素化合物を所定の固形分濃度になる量を添加し、分散あるいは加水分解する。分散又は加水分解は、酸またはアルカリ触媒の存在下に、所望の加水分解率に要求される量の水を添加して行う。
【００５９】
分散又は加水分解用の触媒としては、例えばＬｉＯＨ，ＮａＯＨ，ＫＯＨなどの塩基性の水酸化物触媒があり、ケイ素化合物に対して０．０１〜１０質量％が使用される。使用する触媒としては、水性シリカゾルと後述する水性官能基含有重合体が反応して複合体を形成した系において、該複合体の分解やシリカの析出などを発生させないようにするために塩基性の触媒が好ましい。
【００６０】
分散又は加水分解の反応温度は、室温から５０℃の温度で十分であり、また、反応時間は反応温度、触媒量により異なるが、一般には１〜２４時間である。以上の分散及び加水分解反応によりリチウムシリケート及び／又は加水分解性ケイ素化合物から水性シリカゾルを得ることができる。
【００６１】
また、本発明において、水性シリカゾルは分散及び加水分解により調製されるため、水性シリカゾルの末端基にはＯＨ基が含まれ、経時的に不安定となる。これを安定化する意味においても、次に述べる水性官能基含有重合体が使用されることが好ましい。
【００６２】
次に、接触面に空隙をもたせるための被膜を形成するコーティング組成物の構成成分である水性シリカゾル等と反応して化学的複合体を形成する水性官能基含有重合体について説明する。本発明において水性官能基含有重合体とは、水溶性または水分散性の重合体を包含する。
【００６３】
水性官能基含有重合体は、例えば水分散性ポリマーであり、水性シリカゾルとの相溶性がよく、塗布面が合成樹脂である場合には、接着性、透明性に優れた塗膜を形成することができる組成物を与える。又、前記したように水性シリカゾルは、末端ＯＨ基を有するために経時的に変化しようとするが、この経時的不安定化を防止するために水性官能基含有重合体が使用される。
【００６４】
水性官能基含有重合体としては、例えばエステル結合をもった水分散性のポリエステルが典型的なものである。即ち、エステル結合をもったポリエステル重合体は、水性シリカゾルを構成するポリシロキサン中の未反応の加水分解基やシラノール基（Ｓｉ−ＯＨ）などと化学反応、あるいは水素結合するエステル結合、その他の官能基（水酸基やカルボキシル基など）を有するため、水性シリカゾルと反応して化学的複合体を形成する。
【００６５】
水分散性のポリエステルの具体例としては、市販のバイロナール（東洋紡（株）製）などが使用され、これらの数平均分子量は１，０００〜５０，０００、好ましくは１０，０００〜２０，０００のものである。
【００６６】
水性官能基含有重合体は、上記の水分散性ポリエステルに限定されるものではなく、従来公知の水溶性または水分散性エマルジョンタイプのコーティング剤であって、かつ、前記水性シリカゾルと反応することができる重合体が使用できることはいうまでもない。この種の水性官能基含有重合体の具体例としては、ビニルアルコール系ポリマー、エチレングリコール系ポリマー、ポリエステルポリオール系ポリマー、ポリエーテルポリオール系ポリマー、水性ウレタン樹脂などがある。
【００６７】
本発明において、前記水性官能基含有重合体は、本発明の全組成中０．１〜５質量％の割合で使用すれば十分であり好ましい。
【００６８】
本発明は更に、界面活性剤を配合してもよい。界面活性剤の配合により、表面張力が下げられ、濡れ性が向上するため、被塗装面に対する接着性を向上させる。
【００６９】
界面活性剤としては、特に限定はないが非イオン性の界面活性剤の使用が好ましい。これには、例えば、ポリオキシエチレンアルキルエーテル、ポリオキシエチレンポリオキシプロピレンアルキルエーテル、ポリオキシエチレンアルキルフェニルエーテル、ソルビタン脂肪酸エステル、ポリグリセリン脂肪酸エステル、ポリエチレングリコール脂肪酸エステル、シリコーン系、フッ素系（パーフルオロアルキルエチレンオキシド付加物、パーフルオロアルキルポリオキシエチレンエタノール、フッ素化アルエステル）などの非イオン性界面活性剤が好ましいものとして挙げることができる。
【００７０】
本発明において、特に非イオン性界面活性剤として、その構造としてＳｉ−Ｃ結合を有する側鎖変性コポリマー、またはＳｉ−Ｏ−Ｃ結合の末端変性コポリマーを含むシリコーン系およびパーフルオロアルキル基を含むフッ素系界面活性剤が好ましい。本発明において、前記した界面活性剤は、全組成中０．０５〜５質量％の割合で使用すれば十分である。
【００７１】
また、本発明に置いては、前記水性シリカゾルを含有する組成物中に無機酸化物微粒子を含有することが好ましい。
【００７２】
無機酸化物微粒子は、その粒径が平均で１μｍ以下であり、好ましくは４００ｎｍ以下、更に好ましくは２００ｎｍ以下である。
【００７３】
粒径が１０００ｎｍを越えると、ガラス基材に対する密着性や耐擦傷性が十分でなく、透明性や親水性も十分でないことがある。なお、この粒径は、調製の容易さの点から、平均で通常５ｎｍ以上である。また、無機酸化物微粒子としては、通常、球状や粒状のものが用いられ、ここでいう球状には、真球状や楕円球状の他、これらが多少変形したものも含まれる。無機酸化物微粒子の最長径／最短径の比率は通常３／１〜１／１である。
【００７４】
無機酸化物微粒子の種類については、適宜選択されるが、シリカ、アルミナ、酸化スズ、酸化アンチモン、酸化インジウムのような酸化物や、スズ−アンチモン複合酸化物、インジウム−スズ複合酸化物のような複合酸化物が好ましく用いられる。中でもシリカやアルミナが、親水性に優れ、強度も高いことから、より好ましく用いられ、シリカが最も好ましい。無機酸化物微粒子は必要に応じてそれらの二種以上を用いることもできる。
【００７５】
酸化スズ、酸化アンチモン、酸化インジウムのような酸化物や、スズ−アンチモン複合酸化物、インジウム−スズ複合酸化物のような導電性金属酸化物を用いると、ガラス表面の帯電防止効果を向上させることができる。
【００７６】
無機酸化物微粒子は、固体状のものを用いてもよいし、水又は有機溶剤中に分散したゾル状のものを用いてもよいが、ゾル状のものを用いるのが好ましい。無機酸化物微粒子の市販品の例としては、ゾル状のシリカであれば、日産化学工業（株）から販売されているスノーテックス２０、スノーテックスＣのような「スノーテックス」シリーズや、オルガノシリカゾル  ＩＰＡ−ＳＴ、オルガノシリカゾル  ＭＩＢＫ−ＳＴのような「オルガノシリカゾル」シリーズなどが挙げられ、ゾル状のアルミナであれば、日産化学工業（株）から販売されているアルミナゾル−５２０のような「アルミナゾル」シリーズなどが挙げられる。また、固体状のシリカであれば、日本アエロジル（株）から販売されているＡＥＲＯＳＩＬ  ５０、ＡＥＲＯＳＩＬ  １３０のような「ＡＥＲＯＳＩＬ」シリーズや、東ソーシリカ工業（株）から販売されているＥ  ２００のような特殊シリカなどが挙げられる。
【００７７】
尚、微粒子の粒径は、透過型電子顕微鏡、Ｈ−１７００ＦＡ型（日立製作所社製）を用いて１００００倍の倍率で観察した後、得られた画像について無作為に粒子を１００個選び、画像処理ソフト（ＷＩＮＲＯＯＦ）を用いて一本毎の粒径（円換算粒径）を解析し、それらの単純な数平均値を求めることができる。
【００７８】
組成物中の加水分解性有機珪素化合物と無機酸化物微粒子の量比は、両者の合計量を１００質量部として、前者に対し、後者が２０〜８０質量部である。後者が２０質量部あれば充分親水性であり塗膜の均一性がより向上する。一方、後者が８０質量部以内であれば、ガラス基材に対する密着性も十分であり、耐擦傷性も向上する。
【００７９】
本発明においては、水性シリカゾルを含有するコーティング組成物を、薄膜ガラス上に塗布、乾燥することで、表面に微細な凹凸構造を形成し、所定の表面粗さ（例えばＲｚで２ｎｍ以上）を有する、耐熱性かつ透明な被膜が薄膜ガラス上に形成される。
【００８０】
ガラスへの濡れ性を考慮すると、水系のゾルではなく有機溶剤をもちいた溶剤系での塗布を行うことも好ましい。
【００８１】
水性シリカゾルを含有する組成物による被膜を薄膜ガラス上に形成するためのコーティング組成物の塗布方法は特に限定はなく、例えば、スライド塗布、スピンコート塗布、ディップ塗布、エクストルージョン塗布、ロールコート塗布、スプレー塗布、グラビア塗布、ワイヤバー塗布、ブレード塗布、エアナイフ塗布等が挙げられる。必要に応じて、これらの塗布方法の中から選択することが可能である。
【００８２】
流量規制型では高精度の塗工膜厚が管理しやすく、減圧押し出し、スライドホッパー等を用いることが出来る。
【００８３】
また後計量系型の塗布、ワイヤバー塗布、マイクログラビア、ロールコーター（リバース含む）エアドクター、またグラビア塗布等を用いることも可能である。
【００８４】
中でも、塗布面が傷つきやすいガラスであるため、接触損傷を避ける観点から、エクストルージョン塗布、押し出し塗布（所謂スロットダイ）等が好ましく、で高品質な塗膜形成が可能である。
【００８５】
図１に、薄膜ガラス上に水性シリカゾルを含有する組成物を塗布、乾燥処理を行って、所定の表面粗さをもつ微細な凹凸構造を表面に形成し、フレキシブルな薄膜ガラスをロールツーロールで製造する工程の一例を概略模式図で示した。
【００８６】
所定の長さに巻き回された薄膜ガラス１０１の製造工程を示す。製造工程は、薄膜ガラス基材供給工程（アンワインダ）１と、水性シリカゾルを含有する組成物を塗布するためのコーター２を有する塗布工程と、ドライヤー３からなる乾燥工程及び巻き取り工程（ワインダ）４を有している。
【００８７】
薄膜ガラス基材供給工程３は、合紙と一緒にロール状に巻かれた薄膜ガラスロール原反を取り付けた巻き出しロールから、駆動手段（不図示）により、長尺状の薄膜ガラス基材１０１が繰り出され、合紙は別に巻き取られ（不図示）分離されて、薄膜ガラス単体でコーター２へ搬送（図中矢印方向）される。
【００８８】
水性シリカゾルを含有するコーティング組成物はコーター２において、薄膜ガラス上に供給される。コーティング組成物は塗布液貯蔵タンクから例えば超音波脱気装置等の脱気装置を通して供給される（いずれも不図示）。加熱装置等を使用してもよい。また塗布液貯蔵タンクは脱気装置で脱気する時の塗布液の温度を制御する温度制御系等を配設することが好ましい。
【００８９】
脱気装置は塗布液貯蔵タンクから送液管を介して送られる塗布液を脱気する装置であり、脱気装置としては特に限定はなく、例えば超音波脱気装置、加熱脱気装置、減圧脱気装置、特開平１１−２０９６７０号公報に記載のごとく、脱気用中空糸膜による脱気方法、特開２００４−１８１４０３号公報に記載の気−液分離膜モジュール等が挙げられ、必要に応じて選択することができる。
【００９０】
塗布工程では、コーター２と基材１０１を巻き回し保持するバックアップロール２０１が使用される。尚、コーター２には水性シリカゾルを含有するコーティング組成物の温度を維持するために温度制御手段（不図示）を配設することが好ましい。本図は、コーターとしてエクストルージョン塗布方式のコーターの場合を示している。
【００９１】
水性シリカゾルを含有する組成物の塗布時の温度は、これを構成している溶媒の沸点に対して２０℃以上低いほうが、コーティング組成物の溶媒の蒸発により塗布液の濃度上昇、粘度上昇が生じず安定した膜厚の塗布ができるため好ましい。
【００９２】
ドライヤー３からなる乾燥工程においては、コーター２により薄膜ガラス上に塗布されたコーティング組成物のウェット膜から溶媒を除去し、これを乾燥して、耐熱性かつ透明な皮膜として薄膜ガラス基材上に形成させる工程である。
【００９３】
乾燥工程においては、ここでは図示していないが、例えば活性光線、例えば紫外線等を照射してもよく、ゾルからゲルへの転化を促進させることができる。必要な活性光線の照射量としては、硬化効率又は作業効率の観点から０．１秒から１０秒がより好ましい。また、これら活性光線照射部の照度は０．０５Ｗ／ｍ２から０．２Ｗ／ｍ２であることが好ましい。
【００９４】
また、塗布直後の乾燥処理に、さらに別に付加的に熱処理を加えてもよい、乾燥のほか水性シリカゾルのガラスへの転化処理を促進させる。
【００９５】
これら水性シリカゾルにより形成される層の厚みは乾燥膜厚で、５ｎｍ〜５μｍが好ましく、より好ましくは、２０ｎｍ〜５００ｎｍである。
【００９６】
塗布・乾燥後、幾つかのガイドローラーを介し、巻き取り工程（ワインダ）４において、乾燥が終了した、表面に微細な凹凸構造が、水性シリカゾルを含有する被膜により形成された薄膜ガラスが、合紙等を用いずに、単独の状態でロール形態に巻き取られる。
【００９７】
塗布・乾燥後は、表面に微細な凹凸構造が形成され、また、重ねられたときも基材間に空隙を有する構造となるため、塗布乾燥後は、搬送工程（ガイドロール間を搬送されるが）についても、くっつき、貼り付きがなく、また、ウェブ自体の張力やその幅手の偏在、侵入位置や、角度ずれの変化等に対して、侵入するウェブの位置ずれや角度ずれを補正する制御機能により、制御機能が充分に働くことになり、前記のくっつきに加えて、薄膜ガラス端部（エッジ）への応力集中も緩和されるので、ガラスエッジでの破断も起こりにくい。また、巻き取った後にも基材ロールがブロッキングを起すことがない。
【００９８】
尚、薄膜ガラスの搬送工程におけるガイドローラー等のロールについてはガラス面に傷を付けにくい樹脂、ゴム等弾性系の材質を選択することが好ましい。
【００９９】
このように塗布・乾燥により形成される前記の被膜は、耐熱性かつ透明な皮膜であり、前記被膜が形成された薄膜ガラスは、薄膜ガラス同士を重ね合わせたとき、接触面に空隙をもたせる様、表面処理されており、ロール状に巻き取る場合でも合紙等を用いず単独で巻き取ることが出来、また、ロールとして保管された場合にも、ブロッキング、また破断等を起こすことなく。これを基板として種々の薄膜デバイス（例えば有機ＥＬ素子、光電変換素子等）のロールツウロールでの製造に用いることが出来る。
【０１００】
また、搬送、巻き取り中にウェブはどうしても自身が自然に蛇行したりするので、幅手位置制御により、幅方向への規制力が生じるが、ガラスの表面が平滑性で張り付き性がよいと、これが制御力や自然蛇行力とぶつかり、破断（割れ）を起こすが、本発明の空隙構造を表面に形成した薄膜ガラスは、滑り性がよいために破断を起こすことがない。
【０１０１】
本発明に係る薄膜ガラスはロールツウロールでハンドリンクできることが特徴であるが、ロール搬送するときを考慮すると、ウェブの蛇行に対する制御への幅手位置制御においてくっつきや破断が起きないこと等、薄膜ガラスのロール幅としては２０ｍｍ〜２０００ｍｍ好ましく対応が可能である。
【０１０２】
尚、断るまでもないが、本発明の薄膜ガラスは両面に水性シリカゾルを含有する組成物から形成される被膜（層）を有してもよい。本発明は、表面処理された薄膜ガラスを用いる巻き取り方法でもあるが、本発明の薄膜ガラスは、枚葉での取り扱いにおいても全く同様にブロッキングや、破断を防止する効果は同様であり、本発明はロール形態での取り扱いにのみ限定されるものではない。
【実施例】
【０１０３】
以下、実施例により本発明を具体的に説明するが、本発明はこれにより限定されるものではない。
【０１０４】
（薄膜ガラス）
薄膜ガラスロール原反は、溶融釜から作成した長尺のガラスシート（厚み７０μｍ）を炭酸ガスレーザーで２５０ｍｍ幅にカットして合紙（ポリエチレンテレフタレートフィルム）とともに２００ｍ長で巻き芯（巻き芯径１５０ｍｍ）にロール状に巻きとったものを使用した。ガラスを亀裂進展切断する炭酸レーザ切断技術は、その切断断面のマイクロクラックも極小化でき、切断したガラス自体の破断強度をつよく維持できることは公知である。
【０１０５】
実施例１
先ず、作成した薄膜ガラスをＡ４サイズにカットしたものを用いて、表面処理として、表１に示すシリカゾル「コルコートＮ−１０３Ｘ（コルコート（株）製）」を用いたコーティング組成物（組成、固形分濃度を表１に示した）を調製し、ワイヤバーにて塗布、乾燥処理を行って試料１〜８を作成した。なお、塗布層（表面処理）についてはコーティング組成物の固形分濃度、また、ワイヤバー番手調整によりウェット膜厚を変化させ、所望の乾燥塗布膜厚を確保した。また乾燥温度、時間についてはそれぞれ表１中に条件を記載した。
【０１０６】
尚、試料５〜８ではコルコートＮ−１０３Ｘにそれぞれ表１に示す微粒子を混合・分散（ホモジナイザー）して用いた。微粒子とコルコート固形分の質量比で１：１となるよう混合した。
【０１０７】
また、別に、薄膜ガラスをフッ酸（５０％）液中に浸漬させる手段により薄膜ガラスに表面処理（処理時間５〜３０秒）を行って試料９〜１１を作成した。なお、フッ酸による表面のエッチング処理サイズは、５０×１００ｍｍサイズとした。
【０１０８】
以上にて作成した各枚様試料について、表面粗さを測定した結果を表１に示した。
【０１０９】
表面粗さに関しては、前述ＡＦＭ測定器での解析値であり分析は３次元（面）評価とし、その評価測定面積エリアは５μｍ角とした。評価ピースｎ＝２枚の平均値で示した。参考のためＲａ値についても測定した。
【０１１０】
【表１】
0005515829.tif 000003
【０１１１】
以上において、
シリカゾル：コルコート株式会社製：コルコートＮ−１０３Ｘ（ＳｉＯ２含有量２％）
オルガノシリカゾル：日産化学工業株式会社製  ＩＰＡ−ＳＴ（ＳｉＯ２含有量３０％）
コロイダルシリカ：日産化学工業株式会社製  ＭＰ−２０４０（ＳｉＯ２含有量４０％）
コロイダルシリカ：日産化学工業株式会社製  ＭＰ−４５４０Ｍ（ＳｉＯ２含有量４０％）
酸化チタン微粒子：多木化学株式会社  タイノックＡ−６（ＴｉＯ２含有量６％）
未処理のガラスが表面粗さＲｚで１．５ｎｍであるに対し、表面処理を行ったものではいずれもＲｚで略２ｎｍ以上と粗さを増しており処理が表面処理による効果を示している。
【０１１２】
実施例２
実施例１で作成した試料１〜１２を用いて各試料のブロッキング特性について以下の方法で（代用）評価を行った。以下二種類の評価を行った。
【０１１３】
試験１：
未処理の薄膜ガラスを水平な台上に固定しガラス上に、作成した試料を処理面が未処理ガラス面と接するように載置して、質量３００ｇの錘（直径φ３０ｍｍ）をその上に載せ、加重を１分間かけ、錘を除去し、剥がした際に発生した密着ムラから判定した。即ち、荷重がかかった直径φ３０ｍｍ内において貼り付いた部分（面積）を目視で判定し、荷重がかかった部分に対するその比率を面積率として官能評価した。
【０１１４】
密着ムラの面積率
発生なし              ：  ◎
１０％以下            ：  ○
１０％超、４０％以下  ：  △
４０％超              ：  ×
試験２：
未処理の薄膜ガラスを水平な台上に固定しガラス上に、作成した試料を処理面が未処理ガラス面と接するように載置するが、上側の試料を３０ｍｍ角の大きさとして、それを指先で押さえながら滑らせようとした際の引っ掛かり度合いを以下の４段階で官能評価した。
【０１１５】
引っ掛かり
発生なし              ：  Ａ
僅かに引っ掛かり感あり：  Ｂ
かなり引っ掛かる      ：  Ｃ
簡単に動かない        ：  Ｄ
以上の結果を表２に示した。
【０１１６】
【表２】
0005515829.tif 000004
【０１１７】
以上のように未塗布のガラスに比べ表面処理を行った本発明の試料は貼り付きに関して大きく改善されたことが判る。
【０１１８】
実施例３
図１に示す装置を用いて、ロールツウロールでの塗布、乾燥、巻き取り試験を行った。
【０１１９】
前記で作成した薄膜ガラスロール原反（厚み７０μｍ、ガラス幅２５０ｍｍ、ガラス長（巻き長さ）２００ｍ）を、図１に示す装置の供給ロールにセットして、供給ロールから繰り出し（合紙を除きつつ）、表３に記載のように、薄膜ガラス上に、前記試料１、２、４、５、８でそれぞれ用いたシリカゾルコーティング組成物を塗布液として用いて表記載の乾燥膜厚となるよう、それぞれエクストルージョンコーターヘッドにより塗布した。その後、乾燥をドライヤー中１２０℃又は１３０℃で表記載の時間行ってのち、皮膜が形成された薄膜ガラスの巻き取りを行った（試験Ｎｏ．１０１〜１０９）。
【０１２０】
巻き取りコアは端末段差転写の影響を避けるべく、表面に高弾性体を貼ったものを使用した。また、巻き取り機は、その上流部にウェブエッジの位置を検出し、巻き取りエッジ位置をその位置に追従させる位置制御機構（エッジポジションコントローラー機構（ＥＰＣ））を有するものを使用した。尚、いずれの場合もライン搬送速度は４ｍ／ｍｉｎで行った。
【０１２１】
また、薄膜ガラスの搬送適性を見るために、搬送・巻き取りには、初期張力と、張力にテーパをかけ、徐々に張力をおとし巻き取りを行った。初期張力とデーパをかける巻き取り長（コーナー）はいずれの試験にても１０％と固定した。最終張力は初期張力に対する％で表示した（テーパ）、また、ＥＰＣ制御速度（応答速度）についてもそれぞれ表１に示した。
【０１２２】
また、巻き取り後の端面エッジ位置の安定性（直線性）についても評価した（コアに対してズレることなく真っ直ぐ巻けたかの指標）。目視で、端部の直線性が変動幅２ｍｍ未満で良好なものを◎、変動幅２ｍｍ以上、４ｍｍ未満であるものを○、また、変動幅が４ｍｍ以上、６ｍｍ未満のものを△、変動幅が６ｍｍ以上と大きいものは×と評価した。
【０１２３】
尚、比較として薄膜ガラス単体で未塗布のまま同じ装置にて搬送テストを行った結果も同時に示す（試験１１０〜１１３）。
【０１２４】
巻き取り試験の結果を、巻き取り状況（巻き取り出来たか否か）で評価し、又、巻き取り後、巻き替えを行い内部での割れや塗布面の欠陥を検査した結果についても記載した。
【０１２５】
尚、表面粗さについては、塗布試料について前記同様にエスアイアイテクノロジー製、原子間力顕微鏡（ＡＦＭ）を用い同様に測定した。
【０１２６】
【表３】
0005515829.tif 000005
【０１２７】
以上の如く、水性シリカゾルを含有する組成物の塗布により表面に微細な凹凸を形成した本発明の薄膜ガラスは（ブロッキング等もなく）ロールに巻き取りが可能であったが、薄膜ガラス単体では、張力、テーパ等をいくら工夫しても、巻き芯部がすぐ破断し巻き取りが出来なかった。
【符号の説明】
【０１２８】
１  薄膜ガラス基材供給工程（アンワインダ）
２  コーター
３  ドライヤー
４  巻き取り工程（ワインダ）
【図１】
0005515829.tif 000006